옥 세탄 수지 OXT - 211 ( 토아 합성 사 제조 ) 50 중량 부 , OXT - 221 ( 토아 합성 주식회사 제조 ) 40 중량 부 , 수소 첨가 비스 페놀 형 에폭시 수지 YX 8000 ( JER 사 제조 ) 10 중량 부 와 경화제 SP 170 ( 아데 카사 제조 ) 5 중량 부를 60 ℃ 에서 잘 섞 어 조성물 을 만들 었 다 . 이 혼합액 에 상기 아세틸화 셀룰로오스 부직포 를 침지 하 였 다 . 2 장 의 유리판 에 0 . 1 ㎜ 두께 의 실리콘 고무 제 스 페이서 를 개재 하 여 , 상기 조성물 함침 부직포 를 끼워 , 무전극 수은 램프 ( 퓨전 UV 시스템즈 사 제조 「 D 밸브 」 ) 하 를 , 조도 400 mW / ㎠ 로 , 라인 속도 2 m / min 로 통과 시켰 다 . 자외선 의 광량 은 0 . 43 J / ㎠ 였 다 . 피 조사 유리면 을 반전 시켜 , 이 조작 을 두 번 반복 하 였 다 . 이어서 , 조도 1900 mW / ㎠ 로 , 라인 속도 2 m / min 로 상기 와 마찬가지 로 유리면 을 조사 마다 반전 시켜 6 회 조사 하 였 다 . 자외선 조사 후 유리면 의 온도 는 44 ℃ 였 다 . 전체 자외선 량 은 17 . 5 J / ㎠ 였 다 . 자외선 조사 종료 후 , 유리판 으로부터 떼 어 내 었 다 . 이어서 , 190 ℃ 의 진공 오븐 중 에서 1 시간 가열 하 여 복합체 를 얻 었 다 .